다음 으로 상기 촉매 층 ( 23 ) 은 알루미나 ( 150 메 쉬 분말 ) 에 3 종류 의 알칼리 조 촉매 전구체 를 수용액 으로 만들 어 혼합 한 후 건조 한 고형분 을 공기 중 에서 소성 시키 고 , 소성 된 고체 를 분말 화 하 고 다시 볼밀 에 의해 매우 미세 한 분말 로 분쇄 한다 . 이 분말 을 고농도 로 슬러리 화 한 용액 에 적당 향의 Pd nitrate 를 용해 하 고 , 이 용액 에 EHM 가 동일 한 방법 으로 제작 한 금속 지 지체 를 여러 번 담갔 다가 건조 하 는 과정 을 거친 후 900 ℃ 에서 소성 에 의해 제조 하 였 다 .